(57)【要約】【課題】  紙器等の印刷物の基材に、その高級感、訴求力を高めることを目的としてベルベット調若しくはスエード調のソフトな手触り感を付与する水性コーティング剤を提供する。【解決手段】  スチレン・アクリル樹脂及びウレタン樹脂を含有し、（イ）前記スチレン・アクリル樹脂は、ガラス転移点が−１０〜１５０℃であり、（ロ）前記ウレタン樹脂は、平均粒子径が０．１〜１０μｍのビーズであり、そのコーティング剤中の含有量が不揮発分で１０〜３０質量％である水性コーティング剤組成物。【選択図】          なし【特許請求の範囲】
【請求項１】
次の（イ）〜（ホ）の条件をすべて満たす水性コーティング剤組成物。
（イ）ウレタン樹脂及びスチレン・アクリル樹脂を含有する。
（ロ）前記ウレタン樹脂は、平均粒子径が０．１〜１０μｍの範囲のビーズである。
（ハ）水性コーティング剤組成物中のウレタン樹脂の含有量は不揮発分で１０〜３０質量％である。
（ニ）水性コーティング剤組成物中のスチレン・アクリル樹脂の含有量は不揮発分で３〜３０質量％であり、そのガラス転移点は−１０〜１５０℃である。
（ホ）水性コーティング剤組成物の最低造膜温度は−５℃〜５０℃である。
【請求項２】
前記のスチレン・アクリル樹脂が、（メタ）アクリル酸エステル、カルボキシル基含有ビニルモノマー及びこれらと共重合可能なモノマーからなり、
（メタ）アクリル酸エステルを主成分として含有するモノマー成分を共重合させて得られる水性アクリル系樹脂である請求項１に記載の水性コーティング剤組成物。
【請求項３】
前記のスチレン・アクリル樹脂が、重量平均分子量１００，０００〜５００，０００のコア部と重量平均分子量５，０００〜５０，０００のシェル部を有するコア／シェル型水性アクリル系樹脂エマルションである請求項１に記載の水性コーティング剤組成物。
【発明の詳細な説明】
【技術分野】
【０００１】
本発明は、紙等の印刷物表面に塗布し、その表面にベルベット調若しくはスエード調のソフトな手触り感を付与する水性コーティング剤組成物に関する。
【背景技術】
【０００２】
従来、商業印刷分野（主にパッケージ分野）に於いては、印刷物の美粧化、表面保護を目的として、印刷物にコーティング剤（業界ではニスとも呼ばれる）を塗布する塗りニス加工、ニス塗布された印刷物を鏡面のステンレス板で加熱、加圧して印刷物に鏡面光沢を付与するプレス加工、及び印刷物にＯＰＰ、ＰＥＴ等のフイルムを貼合させるラミネート加工等各種の表面加工が実施されている。
【０００３】
近年、更に印刷物に従来にない美粧性や機能を付与し、競合製品との差別化を図ろうとする試みが多くなってきた。この理由は、紙器印刷物のデザイン、機能や意匠性・美粧性が商品販売に与える影響が大きいからである。
【０００４】
機能については、耐摩擦性、耐ブロッキング性、滑り性、耐熱性、撥水性、耐油性その他の特性を付与することが行われている。
また、手で触ったときの感触に特徴を有する表面加工が行われている。
【０００５】
特許文献１には色落ちがなく、耐汚染性にすぐれたスエード調仕上げ用塗料が記載されている。
特許文献２には防水性、ソフトな指触感、滑り性等の表面特性に優れた塗布用のウレタン樹脂組成物が記載されている。
特許文献３には水性アクリル系樹脂を含有する水分散性塗料組成物であって艶消し剤としてウレタンビーズを含み、スエード調の仕上げが得られるものが記載されている。
特許文献４にはスチレン・アクリル樹脂、ポリエチレンワックスを含有する水性コーティング剤であって艶消し効果、滑り防止効果に優れるものが記載されている。
【０００６】
【特許文献１】特開平０６−０７３３０７号公報
【特許文献２】特開平０９−１１８７３４号公報
【特許文献３】特開２００２−２１２４９０号公報
【特許文献４】特開２００５−２９８５６６号公報
【発明の開示】
【発明が解決しようとする課題】
【０００７】
本発明は、印刷物等の基材にベルベット調若しくはスエード調のソフトな手触り感を付与する水性コーティング剤を提供することを課題とする。
【課題を解決するための手段】
【０００８】
発明者らは鋭意検討の結果、次の（イ）〜（ホ）の条件をすべて満たす水性コーティング剤組成物を用いて印刷物等をコーティングすることにより、そのコーティングした表面に指触感の優れたベルベット調の皮膜を形成することを見出して本発明を完成した
（イ）ウレタン樹脂及びスチレン・アクリル樹脂を含有する。
（ロ）前記ウレタン樹脂は、平均粒子径が０．１〜１０μｍの範囲のビーズである。
（ハ）水性コーティング剤組成物中のウレタン樹脂の含有量は不揮発分で１０〜３０質量％である。即ちウレタン樹脂中の不揮発分が水性コーティング剤組成物中に含まれる割合は１０〜３０質量％である。
（ニ）水性コーティング剤組成物中のスチレン・アクリル樹脂の含有量は不揮発分で３〜３０質量％であり、そのガラス転移点の温度は−１０〜１５０℃である。
（ホ）水性コーティング剤組成物の最低造膜温度は−５℃〜５０℃である。
【発明の効果】
【０００９】
本発明の水性コーティング剤組成物は、印刷物や紙器等の表面に、ベルベット調のソフトで高級感のある皮膜を形成することができる。
【発明を実施するための最良の形態】
【００１０】
本発明の水性コーティング剤組成物は、スチレン・アクリル樹脂を主樹脂として、ウレタン樹脂を含有する。ウレタン樹脂はビーズ形状のものを用いる。その平均粒子径は０．１〜１０μｍの範囲が好ましく、より好ましくは１〜６μｍである。
水性コーティング剤組成物中のスチレン・アクリル樹脂の含有量は不揮発分で３〜３０質量％が好ましい。
スチレン・アクリル樹脂は、その水溶液若しくはエマルション、またはそれらの混合物を用いることができる。水溶液の場合は、その酸価が１００〜２５０、ガラス転移点が−１０〜１５０℃であることが好ましい。エマルションの場合は、その酸価が４０〜２００、ガラス転移点が−１０〜１５０℃が好ましい。
水溶液とエマルションとの混合物を用いる場合は、スチレン・アクリル樹脂のガラス転移点は−１０〜１２０℃が好ましい
【００１１】
ウレタン樹脂はビーズ又はビーズを水系の溶剤に分散したもの（以下分散物とも呼ぶ）を用いることができる。
使用するウレタン樹脂が分散物の場合で、且つその不揮発分が５０％以下となる場合、添加量が多くなる為に水性コーティング剤組成物全体の粘度が低下する場合がある。
その場合、比較的高粘度のスチレン・アクリル系エマルション、水溶性樹脂、アルカリ増粘型樹脂等を添加して粘度を調整することができる。更に必要に応じ増粘剤で調整する。
【００１２】
本発明の水性コーティング剤組成物の一般的な使用粘度は９〜２０秒（ザーンカップ＃４使用時）であり、１５〜２０秒がより好ましい。粘度が低い場合は増粘剤を添加して粘度を上げることができる。
【００１３】
好ましいベルベット感を得るための補助的手段として、酸化ポリエチレンワックス、シリコーンコンパウンド、又はリン酸エステル水溶液を添加することにより、ベルベット感の微調整を行う事ができる。
前記のリン酸エステルの例としてイソデシルリン酸水溶液（有効成分３７．８％。４８％ＫＯＨ水溶液で当量中和したもの）が好ましく用いられる。
【００１４】
本発明の水性コーティング剤組成物を製造するには、まず前記、スチレン・アクリル樹脂溶液（水溶液及び又はエマルション）を撹拌機により分散混合し、撹拌を続けながらウレタン樹脂（ビーズ若しくは分散物）を添加する。
次に界面活性剤、高沸点溶剤およびその他助剤を添加し、撹拌して溶解、混合する。
そして予め調製したリン酸エステル水溶液を撹拌しながら添加し、全体が均一になるように混合する。
【実施例】
【００１５】
以下に実施例により本発明を説明する。
表１及び表２に示す配合により、実施例の水性コーティング組成物Ｎｏ．１〜１４を作製した。数値は質量基準である。
表１の原型とは、従来一般に用いられている光沢のある平滑な皮膜を形成するコーティング剤に相当する。原型は本発明におけるベルベット調の手触りを付与する主要な成分であるウレタン樹脂を含まない。
【００１６】
表１及び表２の原料は次の通りである：
原料Ａ：アクリル酸/αメチルスチレン/スチレン/エチルカルビトールアクリレート/２−エチルヘキシルアクリレート（=12.8/20.4/33.6/1.2/32）共重合エマルション（不揮発分４４％、酸価１００、ガラス転移点１６℃）
原料Ｂ：アクリル酸/スチレン/αメチルスチレン/エチルカルビトールアクリレート（=27.1/11.8/54.3/6.8）共重合水溶性樹脂溶液（不揮発分３３％、酸価１９５、ガラス転移点１１３℃、重量平均分子量８０００）
原料Ｃ：ウレタン（粒子径約１．９μｍ）
原料Ｄ：ウレタン（粒子径約６μｍ）
原料Ｅ：ウレタン（粒子径約１０μｍ）
原料Ｆ：イソプロピルアルコール
原料Ｇ：ポリエチレンワックス分散物（不揮発分４０％、平均粒径４μｍ、軟化点１１０℃）
原料Ｈ：湿潤剤（ジオクチルスルコハク酸ナトリウム塩)
原料Ｉ：水
原料Ｊ：造膜助剤：ジエチレングリコール・モノブチルエーテル・アセテート
原料Ｋ：エマルション型シリコーン消泡剤
原料Ｌ：酸化ポリエチレンワックス分散物  （不揮発分２０％、融点１３０℃、平均粒子径  約０．１μｍ）
原料Ｍ：シリコーンコンパウンド
原料Ｎ：イソデシルリン酸水溶液
【００１７】
【表１】
2009227707.tif 000002
【００１８】
【表２】
2009227707.tif 000003
【００１９】
（評価用のコーティング加工物の作製）
表１及び表２に示す水性コーティング剤を、予め酸化重合乾燥型のオフセットインキで絵柄を印刷したコート紙に、バーコーター＃６にて塗布し、乾燥機にて設定温度８０℃／１０秒間乾燥した後、常温で１日放置し、評価用のコーティング加工物を得た。
得られた加工物を用いて、以下に示す評価試験方法に従って評価を行った。
（評価方法）
本製品の開発部署の所属者５人が手、指で触り、ベルベット調の手触り感の程度を評価する。評価値は、ベルベット調の感触が強くて優れているものを高い数値とし、０〜１００の範囲で付与した値を算術平均した。結果を表１及び表２の最下行に示す。
評価値が３５以上であれば実用上十分なベルベット調の手触り感を有する。
【産業上の利用可能性】
【００２０】
本発明の水性コーティング剤組成物を用いて印刷物や紙器等の表面を加工することにより、ベルベット調のソフトで高級感のある皮膜を形成することができ、訴求力を高めることができる。